(57)【要約】  本発明は、硝酸塩を使用するペンニマンプロセス（硝酸塩プロセスまたは直接赤色法プロセスとも呼ばれる）による、酸化鉄赤色顔料を製造するための改良されたプロセス、ならびにそのプロセスを実施するための装置に関する。【特許請求の範囲】
【請求項１】
ヘマタイトを製造するための装置であって、少なくとも、
・  反応容器（１１）、
・  外側境界（１２）、
・  鉄のためのサポート（１４）
・  外側境界（１２）および鉄のためのサポート（１４）のためのホルダー（１３）、
・  酸素含有ガスのための少なくとも１種のガス導入ユニット（１５）
・  硝酸鉄（ＩＩ）溶液、ヘマタイト核懸濁液、および任意成分の水のための入口（１１１）、
・  窒素酸化物含有ストリーム（ＮＯＸ）のための出口（１１２）、および
・  ヘマタイト顔料懸濁液のための出口（１１３）、
を含む、ヘマタイトを製造するための装置。
【請求項２】
前記外側境界（１２）が、不透過性の壁、開口部を備えた壁、メッシュロッド、シーブ、またはそれらの組合せで構成されている、請求項１に記載のヘマタイトを製造するための装置。
【請求項３】
前記外側境界（１２）が、その下部領域、好ましくは、前記鉄のためのサポート（１４）から測って前記境界の高さの１０〜５０％の領域で、前記液状反応混合物に対して不透過性である、請求項１または２に記載のヘマタイトを製造するための装置。
【請求項４】
前記外側境界（１２）が、その上部領域、好ましくは、前記鉄のためのサポート（１４）から測って前記境界の高さの５０〜９０％の領域で、前記液状反応混合物に対して透過性である、請求項１〜３のいずれかに記載のヘマタイトを製造するための装置。
【請求項５】
前記外側境界（１２）が、その全周で、前記鉄のためのサポート（１４）に接合されている、請求項１〜４のいずれかに記載のヘマタイトを製造するための装置。
【請求項６】
前記外側境界（１２）が、鉄のためのサポート（１４）の外周の一部に接合され、そして前記鉄のためのサポート（１４）の外周の他の部分が、前記反応器（１１）の内側壁面に接合されている、請求項１〜４のいずれかに記載のヘマタイトを製造するための装置。
【請求項７】
前記鉄のためのサポート（１４）によって形成された領域が、ガス導入領域（ＧＡ）を表し、そして前記反応容器（１１）の内側表面の周囲によって形成される領域が、反応器領域（ＲＡ）を表し、そしてガス導入領域（ＧＡ）対反応器領域（ＲＡ）の比率が、
・  １時間あたり、ガス導入面積１ｍ２あたり、８〜３２ｍ３、好ましくは８〜２４ｍ３の酸素含有ガスのガス導入体積が、１時間あたり、反応体積１ｍ３あたり、０．５〜２ｍ３の酸素含有ガスのガス導入体積で得られるか、または
・  １時間あたり、ガス導入面積１ｍ２あたり、８〜１６ｍ３、好ましくは８〜１２ｍ３の酸素含有ガスのガス導入体積が、１時間あたり、反応体積１ｍ３あたり、０．５〜１ｍ３の酸素含有ガスのガス導入体積で得られるか、または
・  １時間あたり、ガス導入面積１ｍ２あたり、１６〜３２ｍ３、好ましくは２４〜３２ｍ３の酸素含有ガスのガス導入体積が、１時間あたり、反応体積１ｍ３あたり、１〜２ｍ３の酸素含有ガスのガス導入体積で得られる、
ように設計されている、請求項１〜６のいずれかに記載のヘマタイトを製造するための装置。
【請求項８】
ヘマタイトを製造するための方法であって、少なくとも、７０〜１２０℃、好ましくは７０〜９９℃の温度での、
・  鉄、および
・  １００ｎｍ以下の粒径および４０ｍ２／ｇ〜１５０ｍ２／ｇのＢＥＴ比表面積（ＤＩＮ  ６６１３１に従って測定）を有するヘマタイト核を含む含水ヘマタイト核懸濁液、および
・  硝酸鉄（ＩＩ）溶液、および
・  酸素含有ガス
の反応を含んで、液状反応混合物が製造されるが、それには、少なくとも１相の液相およびその中に懸濁されたヘマタイトが含まれ、ここで、前記酸素含有ガスが、前記液状反応混合物の中に、
・  １時間あたり、反応体積１ｍ３あたり０．５〜２ｍ３の酸素含有ガスのガス導入体積、および１時間あたり、ガス導入面積１ｍ２あたり、８〜３２ｍ３、好ましくは８〜２４ｍ３の酸素含有ガスのガス導入体積、または
・  １時間あたり、反応体積１ｍ３あたり０．５〜１ｍ３の酸素含有ガスのガス導入体積、および１時間あたり、ガス導入面積１ｍ２あたり、８〜１６ｍ３、好ましくは８〜１２ｍ３の酸素含有ガスのガス導入体積、または
・  １時間あたり、反応体積１ｍ３あたり１〜２ｍ３の酸素含有ガスのガス導入体積、および１時間あたり、ガス導入面積１ｍ２あたり、１６〜３２ｍ３、好ましくは２４〜３２ｍ３の酸素含有ガスのガス導入体積、
の量で導入される、方法。
【請求項９】
少なくとも鉄、水含有ヘマタイト核懸濁液、硝酸鉄（ＩＩ）溶液、および酸素含有ガスの前記反応が、追加の機械的混合なし、および／または追加の水力学的混合なしで実施される、請求項８に記載のヘマタイトを製造するための方法。
【請求項１０】
少なくとも鉄、水含有ヘマタイト核懸濁液、硝酸鉄（ＩＩ）溶液、および酸素含有ガスの前記反応が、追加の機械的混合、および／または追加の水力学的混合を用いて実施される、請求項８に記載のヘマタイトを製造するための方法。
【請求項１１】
前記ヘマタイト顔料が所望の色合いになるまで、前記反応が実施されることを特徴とする、請求項８〜１０のいずれかに記載の方法。
【請求項１２】
前記反応混合物から前記ヘマタイト顔料を分離することをさらに含む、請求項８〜１１のいずれかに記載の方法。
【請求項１３】
前記ヘマタイト顔料懸濁液中に存在する前記ヘマタイト顔料が、変態形のα−Ｆｅ２Ｏ３を有していることを特徴とする、請求項８〜１２のいずれかに記載の方法。
【請求項１４】
請求項１〜７のいずれかに記載の装置の中で実施される、請求項８〜１３のいずれかに記載の方法。
【請求項１５】
ヘマタイト顔料を製造するための、請求項１〜７のいずれかに記載の装置の使用。
【発明の詳細な説明】
【技術分野】
【０００１】
本発明は、酸化鉄赤色顔料を製造するための、硝酸塩を使用するペンニマン（Ｐｅｎｎｉｍａｎ）プロセス（硝酸塩プロセスまたは直接赤色法プロセス（ｄｉｒｅｃｔ  ｒｅｄ  ｐｒｏｃｅｓｓ）とも呼ばれる）による改良されたプロセス、および前記プロセスを実施するための装置、および硝酸塩を使用するペンニマンプロセスによる酸化鉄赤色顔料を製造するための装置の使用にも関する。
【背景技術】
【０００２】
酸化鉄は多くの産業分野で採用されている。したがって、それらはたとえば、セラミックス、建築材料、プラスチックス、ペイント、表面コーティング、および紙における着色顔料として使用され、各種の触媒または担体物質のベースとして役だち、そして汚染物質を吸着または吸収することにも使用できる。磁性酸化鉄は、磁性記録媒体、トナー、磁性流体に採用されたり、あるいは、医療分野においては、たとえば磁気共鳴断層撮影法のための造影剤に採用されたりしている。
【０００３】
酸化鉄は、鉄塩を水性で沈殿および加水分解反応させることによって得ることができる（非特許文献１）。沈殿プロセスによって得られる酸化鉄顔料は、空気の存在下、鉄塩溶液およびアルカリ性化合物から製造される。目標に合わせて反応を調節すると、この方法で、微粉状の（ｆｉｎｅｌｙ  ｄｉｖｉｄｅｄ）ゲータイト、マグネタイト、およびマグヘマイトの粒子を調製することが可能である。しかしながら、このプロセスによって製造された赤色顔料は、彩度（ｃｏｌｏｕｒ  ｓａｔｕｒａｔｉｏｎ）が比較的に低く、そのため、主として建築材料産業において使用されている。
【０００４】
しかしながら、微粉状のヘマタイト（これは、変態形の（ｍｏｄｉｆｉｃａｔｉｏｎ）α−Ｆｅ２Ｏ３に相当する）を水系で製造するのは、かなり複雑である。核として、微粉状の酸化鉄である、マグヘマイト変態形のγ−Ｆｅ２Ｏ３、またはレピドクロサイト変態形のγ−ＦｅＯＯＨを添加することを使用した、熟成工程を使用することによって、直接水性沈殿法でヘマタイトを製造することが可能となる［（特許文献１）；（特許文献２）；（特許文献３）］。
【０００５】
酸化鉄赤色顔料を製造するためのさらなる方法が、ペンニマンプロセスである（（特許文献４）；（特許文献５）；（特許文献６）；（特許文献７）：（特許文献８））。この場合、酸化鉄顔料は、金属の鉄を溶解させ、鉄塩および核としての酸化鉄を添加して酸化させることによって製造される。したがって、（非特許文献２）、（非特許文献３）には、高温で鉄に希硝酸を作用させるプロセスが開示されている。これによって、ヘマタイト核懸濁液（ｈａｅｍａｔｉｔｅ  ｎｕｃｌｅｕｓ  ｓｕｓｐｅｎｓｉｏｎ）が生成する。自体公知の方法で、これを析出させる（ｂｕｉｌｔ  ｕｐ）と、赤色顔料懸濁液が得られ、所望するならば、慣用される方法を用いてこの懸濁液から顔料を単離させる。しかしながら、このプロセスで製造された赤色顔料は、市販されている１３０標準（１３０  ｓｔａｎｄａｒｄ）の彩度と同程度の、比較的低い彩度しか有さず、そのため、主として建築産業で使用されている。１３０標準とは、酸化鉄顔料の色の測定で慣用的に使用されている、参照標準のバイフェロックス（Ｂａｙｆｅｒｒｏｘ）（登録商標）１３０に相当する。（特許文献７）には、ペンニマンプロセスの変法が開示されており、それには、高温で希硝酸を鉄に作用させて、核、すなわち１００ｎｍ以下の粒径を有する微粉状の酸化鉄を作成させることが含まれている。鉄と硝酸との反応は、複雑な反応であって、その実験条件に依存して、鉄を不動態化させることにより反応を停止させるか、または鉄を溶解させて、溶解された硝酸鉄を形成させるかの、いずれかの反応を起こさせることができる。それらのいずれの反応経路も望ましいものではなく、特定の条件下でのみでしか、微粉状のヘマタイトの製造が成功しない。（特許文献７）には、微粉状のヘマタイトを製造するためのそのような条件が記載されている。その場合、９０〜９９℃の範囲の温度で鉄を希硝酸と反応させている。（特許文献９）には、酸化鉄赤色顔料を製造するためのプロセスが記載されているが、そこでは、核、すなわち１００ｎｍ以下の粒径を有する微粉状のヘマタイトを製造するための反応工程が改良されていた。
【０００６】
従来技術による、ペンニマンプロセスは、今日までのところ、単一の反応剤を使用して工業的スケールで実施されてきた。たとえば、顔料の析出（ｂｕｉｌｄｕｐ）、すなわち、ヘマタイト核懸濁液と鉄との反応および空気の導入は、機械的混合または水力学的混合なしで実施される。この場合、空気を導入することによって、反応混合物を強力に混合している。工業的スケール（１０ｍ３より大きいバッチサイズ）では、従来技術による、硝酸を使用したペンニマンプロセスは、典型的には、１時間あたり、反応混合物１ｍ３あたり７〜１０ｍ３の体積の空気を導入しながら実施され、その結果、反応混合物の中に強い対流と、生成してくる反応混合物の表面に液体の沸騰に匹敵するような強い気泡の生成とが起きる。ペンニマンプロセスによって製造されたヘマタイト顔料は、通常、チキソトロピーとした長鎖のアルキド樹脂の中で酸化鉄顔料のために通常実施される表面コーティング試験において、２５ＣＩＥＬＡＢ単位よりも高い原色（ｆｕｌｌ  ｓｈａｄｅ）のａ＊値を有している（ＤＩＮ  ＥＮ  ＩＳＯ  １１６６４−４：２０１１−０７およびＤＩＮ  ＥＮ  ＩＳＯ  ７８７−２５：２００７をベースとする方法を使用）。
【０００７】
しかしながら、自体効率的であり、極めて多様な色値（ｃｏｌｏｕｒ  ｖａｌｕｅ）を有する高品質の赤色酸化鉄を直接製造することが可能なこれらのプロセスでも、以下のような欠点を有している：
１．  窒素酸化物の放出：窒素酸化物（たとえば、酸化窒素系（ｎｉｔｏｒｏｕｓ）ガスのＮＯ、ＮＯ２、およびＮ２Ｏ４、一般的に「ＮＯｘ」と呼ばれる）は、有毒であり、スモッグの原因となり、ＵＶ光の照射により大気中のオゾン層を破壊し、そして温室効果ガスである。一酸化二窒素は特に、二酸化炭素よりも約３００倍も強い温室効果ガスである。それに加えて、一酸化二窒素は、最も強力なオゾン破壊ガスであると今や考えられている。硝酸を使用するペンニマンプロセスにおいては、酸化窒素系ガスのＮＯおよびＮＯ２、さらには一酸化二窒素も、かなりの量で生成する。
２．  硝酸を使用するペンニマンプロセスは、窒素含有廃水も生成するが、それには、顕著な量の硝酸塩、亜硝酸塩、およびアンモニウム化合物が含まれる。
３．  硝酸を使用するペンニマンプロセスは、エネルギーの消費も極めて高いが、その理由は、大容量の水溶液を外部エネルギーの導入により６０℃〜１２０℃の温度に加熱しなければならないからである。それらに加えて、その反応混合物の中に酸化剤としての相対的に大量の酸素含有ガスを導入することによって（スチームストリッピング）、その反応混合物からエネルギーを除去するが、これは、外部から再び熱として導入しなければならない。
【０００８】
本発明の目的においては、窒素酸化物は窒素−酸素化合物である。この群には、一般式ＮＯｘの酸化窒素系ガスが含まれるが、その中で窒素は、＋１〜＋５の範囲の各種の酸化数を取ることができる。例は、ＮＯ（一酸化窒素、酸化数＋２）、ＮＯ２（二酸化窒素、酸化数＋４）、Ｎ２Ｏ５（酸化数＋５）である。ＮＯ２は、その二量体であるＮ２Ｏ４（いずれも酸化数は＋４）と温度依存および圧力依存の平衡状態にある。以下においては、「ＮＯ２」という用語には、ＮＯ２そのものと、その二量体であるＮ２Ｏ４の両方が含まれる。Ｎ２Ｏ（一酸化二窒素、笑気ガス、酸化数＋１）もまた、窒素酸化物の群には含まれるが、酸化窒素系ガスとはみなされない。
【先行技術文献】
【特許文献】
【０００９】
【特許文献１】米国特許第５，４２１，８７８号明細書
【特許文献２】欧州特許第０６４５４３７号明細書
【特許文献３】国際公開第２００９／１００７６７号
【特許文献４】米国特許第１，３２７，０６１号明細書
【特許文献５】米国特許第１，３６８，７４８号明細書
【特許文献６】米国特許第２，９３７，９２７号明細書
【特許文献７】欧州特許第１１０６５７７号明細書
【特許文献８】米国特許第６，５０３，３１５号明細書
【特許文献９】国際公開第２０１３／０４５６０８号
【非特許文献】
【００１０】
【非特許文献１】Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｃａｌ，ＶＣＨ  Ｗｅｉｎｈｅｉｍ，２００６，Ｃｈａｐｔｅｒ３．１．１．，Ｉｒｏｎ  Ｏｘｉｄｅ  Ｐｉｇｍｅｎｔｓ，ｐｐ．６１〜６７
【非特許文献２】ＳＨＥＮ，Ｑｉｎｇ；ＳＵＮ，Ｆｅｎｇｚｈｉ；Ｗｕｊｉｙａｎ  Ｇｏｎｇｙｅ，１９９７，（６），５〜６（ＣＨ）
【非特許文献３】Ｗｕｊｉｙａｎ  Ｇｏｎｇｙｅ  Ｂｉａｎｊｉｂ（ＣＡ  １２８：２１８３７８ｎ）
【発明の概要】
【発明が解決しようとする課題】
【００１１】
したがって、本発明の目的は、酸化鉄赤色顔料を製造するための、上述の欠点を有さない、効率的で、環境に優しい方法を提供することであったが、そこでは、第一には、幅広い色スペクトルを有する酸化鉄赤色顔料が、高収率で製造され、そして第二には、環境の中に放出される窒素酸化物および環境の中に放出されるエネルギーの割合が最小化されて、酸化鉄赤色顔料を製造するために必要なエネルギーが削減される。
【課題を解決するための手段】
【００１２】
したがって、本発明は、この目的を達成する酸化鉄赤色顔料を製造するための方法、さらには、工業的スケールも含めて、その中でこの方法を実施することが可能な装置を提供するが、そこでは、７０〜１２０℃、好ましくは７０〜９９℃の温度での、少なくとも：
・  鉄、および
・  １００ｎｍ以下の粒径および４０ｍ２／ｇ〜１５０ｍ２／ｇのＢＥＴ比表面積（ＤＩＮ  ６６１３１に従って測定）を有するヘマタイト核を含む含水ヘマタイト核懸濁液、および
・  硝酸鉄（ＩＩ）溶液、および
・  酸素含有ガス
の反応を含み、液状反応混合物を製造するが、それには、少なくとも１相の液相およびその中に懸濁されたヘマタイトが含まれ、ここで、その酸素含有ガスは、その液状反応混合物の中に、以下の量で導入する：
・  １時間あたり、反応体積１ｍ３あたり０．５〜２ｍ３の酸素含有ガスのガス導入体積、および１時間あたり、ガス導入面積１ｍ２あたり、８〜３２ｍ３、好ましくは８〜２４ｍ３の酸素含有ガスのガス導入体積、または
・  １時間あたり、反応体積１ｍ３あたり０．５〜１ｍ３の酸素含有ガスのガス導入体積、および１時間あたり、ガス導入面積１ｍ２あたり、８〜１６ｍ３、好ましくは８〜１２ｍ３の酸素含有ガスのガス導入体積、または
・  １時間あたり、反応体積１ｍ３あたり１〜２ｍ３の酸素含有ガスのガス導入体積、および１時間あたり、ガス導入面積１ｍ２あたり、１６〜３２ｍ３、好ましくは２４〜３２ｍ３の酸素含有ガスのガス導入体積。
【００１３】
本発明の方法を、追加の機械的混合なし、たとえばプロペラ攪拌機なし、ならびに／または追加の水力学的混合（ｈｙｄｒａｕｌｉｃ  ｍｉｘｉｎｇ）なし、たとえば液状反応混合物のポンプ循環なし、で実施するのが好ましい。さらなる好ましい実施態様においては、本発明の方法が、液状反応混合物の、たとえばプロペラ攪拌機の手段による追加の機械的混合を用いて実施するか、および／または液状反応混合物の、たとえば液状反応混合物のポンプ循環による追加の水力学的混合を用いて実施される。
【００１４】
一つの実施態様においては、ヘマタイト顔料が所望の色合い（ｃｏｌｏｕｒ  ｓｈａｄｅ）になるまで、その反応を実施する。その所望の色合いは、酸化鉄赤色顔料の場合においては通常、チキソトロピー的性質を付与した長鎖のアルキド樹脂を使用した表面コーティング試験で求められる（ＤＩＮ  ＥＮ  ＩＳＯ  １１６６４−４：２０１１−０７およびＤＩＮ  ＥＮ  ＩＳＯ  ７８７−２５：２００７に基づいた方法を使用）。無機着色顔料の色値を試験するには、その顔料を、不乾性の長鎖のアルキド樹脂（Ｌ６４）をベースとするバインダーペーストの中に分散させる。その顔料着色されたペーストで、ペーストプレートの中に着色し、次いで測色法を用いて、参照顔料と比較して評価する。この場合、ほぼ均質なＣＩＥＬＡＢ色空間における色座標および色差を、原色（ｆｕｌｌ  ｓｈａｄｅ）と退色（ｒｅｄｕｃｔｉｏｎ）で測定する。表面コーティング試験におけるａ＊およびｂ＊の値は、顔料の色合いにおける最も好適なパラメーターである。そのような色値およびどのようにしてそれを達成するかについての例は、ＰＣＴ／ＥＰ第２０１５／０７０７４５号明細書に開示されている。
【００１５】
さらなる実施態様においては、本発明の方法には、慣用される方法による、ヘマタイト顔料のヘマタイト顔料懸濁液からの分離が含まれる。
【００１６】
少なくとも１種の酸素含有ガスの存在下、７０〜１２０℃、好ましくは７０〜９９℃の温度での、鉄、ヘマタイト核懸濁液、および硝酸鉄（ＩＩ）溶液の反応は、顔料析出（ｐｉｇｍｅｎｔ  ｂｕｉｌｄｕｐ）とも呼ばれている。
【００１７】
本発明の目的においては、そのガス導入領域は、鉄のためのサポートによって形成されている領域と定義される。反応容器の中で使用される鉄は、典型的には、そのサポートの上に置かれる。このことは、鉄のためのサポートに対して直角の方向に外側境界（ｏｕｔｅｒ  ｄｅｌｉｍｉｔａｔｉｏｎ）が存在している場合、たとえば鉄のためのサポートと外側境界とで、頂部に円筒状の開口、または頂部に直方体状の開口部を形成しているような場合には、特にあてはまる。それに代わる実施態様においては、そのガス導入領域が、本発明においては、それより上に、鉄のためのサポートと外側境界とによって囲まれた体積の９０％が存在しているような、外側境界の内部の水平領域として定義される。このことは、外側境界が、鉄のためのサポートに対して直角方向になっていない場合、たとえば鉄のためのサポートと外側境界とで、頂部にロート状の開口部を形成していたり、および／または鉄のためのサポートが平坦ではなく、たとえばアーチ状になっていたりした場合には、特にあてはまる。
【００１８】
この場合、酸素含有ガスのガス導入体積は、適切な装置を介してその液状反応混合物の中に導入された体積と定義される。反応体積は、液状反応混合物の体積と鉄の体積とを合計したものと定義される。
【００１９】
本発明の方法において使用される硝酸鉄（ＩＩ）溶液は、従来技術から公知である。その主題に関しては、従来技術の記述を参照されたい。これらの硝酸鉄（ＩＩ）溶液は、典型的には、（水を含まない場合を規準にしたＦｅ（ＮＯ３）２）５０〜１５０ｇ／ＬのＦｅ（ＮＯ３）２濃度を有している。Ｆｅ（ＮＯ３）２とは別に、硝酸鉄（ＩＩ）溶液には、０〜５０ｇ／Ｌの量のＦｅ（ＮＯ３）３を含むことも可能である。しかしながら、Ｆｅ（ＮＯ３）３が極めて少量であるのが有利である。
【００２０】
本発明の方法において使用されるヘマタイト核水性懸濁液およびその中に存在しているヘマタイト核は、従来技術からも公知である。この目的のために、従来技術の説明を参照する。
【００２１】
水含有ヘマタイト核懸濁液の中に存在しているヘマタイト核は、１００ｎｍ以下の粒径および４０ｍ２／ｇ〜１５０ｍ２／ｇのＢＥＴ比表面積（ＤＩＮ  ６６１３１に従って測定）を有する核を含んでいる。そのヘマタイト核の少なくとも９０％が、１００ｎｍ以下、特に好ましくは３０ｎｍ〜９０ｎｍの粒径を有している場合には、粒径の判定基準が満たされる。本発明の方法において使用されるヘマタイト核水性懸濁液は、典型的には、球形、卵形、または六方晶系の粒子形状を有するヘマタイト核を含んでいる。微粉状のヘマタイトは、典型的には高純度を有している。
【００２２】
ヘマタイト核懸濁液を製造するために使用される鉄スクラップの中に存在している、異物金属（ｆｏｒｅｉｇｎ  ｍｅｔａｌ）は、一般的には、各種の濃度の、マンガン、クロム、アルミニウム、銅、ニッケル、コバルトおよび／またはチタンであるが、酸化物またはオキシ水酸化物として沈殿させることも可能であり、そして硝酸との反応の際に微粉状のヘマタイトの中に取り込ませることも可能である。水含有ヘマタイト核懸濁液の中に存在しているヘマタイト核は、典型的には、０．１〜０．７重量％、好ましくは０．４〜０．６重量％のマンガン含量を有している。この品質の核を使用すれば、強く着色した赤色酸化鉄顔料を製造することができる。
【００２３】
本発明の方法においては、通常、鉄として、線状、シート状、釘状、粒状、または粗い削り屑の形状の鉄が使用される。個々の鉄片は、どのような形状であってもよく、通常、（たとえば、線材の直径またはシートの厚みとして測定して）約０．１ミリメートル〜約１０ｍｍの厚みを有している。方法において使用される線材の束またはシートのサイズは、通常、その実用性に依存する。したがって、反応機は、何の困難も無く、この出発物質を充填することができなければならず、充填は、一般的には、マンホールを通して実行される。そのような鉄は、なかんずく、スクラップとして、または金属加工産業における副生物、たとえば打ち抜きシート片として得られる。
【００２４】
本発明の方法において使用される鉄は、一般的には、９０重量％より高い鉄含量を有している。この鉄の中に存在している夾雑物は、通常、たとえばマンガン、クロム、ケイ素、ニッケル、銅、およびその他の元素のような異物金属である。しかしながら、もっと高い純度を有する鉄も、何の問題もなく使用することができる。鉄は、典型的には、本発明における反応の開始時に、液体反応混合物の体積を基準にして、２０〜１５０ｇ／Ｌの量で使用される。さらに好ましい実施態様においては、好ましくは打ち抜きシートまたは線材の形態の鉄を、鉄サポートの上にその面積全体に分散させるが、その嵩密度は好ましくは２０００ｋｇ／ｍ３未満、特に好ましくは１０００ｋｇ／ｍ３未満である。その嵩密度は、たとえば、少なくとも１種の鉄グレードのシートを曲げるか、および／または目標を決めて鉄を積み重ねることによって、達成することができる。このことによって、典型的には、吹き込まれた酸素含有ガスの９０体積パーセントを超えるものを、鉄サポートの下に酸素含有ガスが滞留することなく、鉄サポートを通過させることが可能となる。
【００２５】
本発明の方法において使用される酸素含有ガスは、好ましくは酸素または空気であって、それらは単独で使用しても、あるいは他のガス、たとえば窒素および／または窒素酸化物と組み合わせて使用してもよい。酸素含有ガスのガス導入体積は、適切な装置の手段によってｍ３の単位で測定し、標準条件下のガスの体積（１０１３ｍｂａｒ、０℃、標準立方メートルと呼ばれる）で割り算する。次いで、その標準立方メートルでのガス導入体積を、液状反応混合物、ガス導入面積および／または時間割り算する。本発明においては、「液状反応混合物の体積および時間をベースとした、酸素含有ガスのガス導入体積」というパラメーターは、「ｍ３の酸素含有ガス／ｍ３の液状反応混合物／時間」の単位で表され、そして「ガス導入面積および時間をベースとした、酸素含有ガスのガス導入体積」というパラメーターは、「ｍ３の酸素含有ガス／ｍ２のガス導入面積／時間」の単位で表される。液状反応混合物の中に２種以上のガスが別々にフィードされるような場合には、個々のガスのガス導入体積を合計し、他のパラメーターである「液状反応混合物の体積」、「ガス導入面積」、または「時間」で割り算する。
【００２６】
本発明の方法においては、ヘマタイト顔料懸濁液および窒素酸化物含有ストリームが形成される。この窒素酸化物含有ストリームには、典型的には、１〜２００ｇ／ｍ３の酸化窒素系ガス（水を含まないガス規準、ＮＯ２のｇ／ｍ３として計算）および／または０．５〜５０ｇ／ｍ３のＮ２Ｏ（水を含まないガス規準）を含んでいる。これらのストリームにおいては、酸化窒素系ガスおよび一酸化二窒素の含量は、広い範囲で変動させることができる。この窒素酸化物含有ストリームは通常、所定の反応温度での飽和水蒸気に通常相当する、水含量を有している。たとえば、窒素酸化物含有ストリーム中の水の比率は、８０℃の反応温度では、約５０重量％である。その窒素酸化物含有ストリームは通常、７０〜１２０℃、好ましくは７０〜９９℃の温度を有する水性反応混合物から放出されるので、その窒素酸化物含有ストリームは、残る水性反応混合物と同じ温度を有している。水性反応混合物から出た後で、その窒素酸化物含有ストリームは、異なった温度、一般的にはより低い温度を有する反応装置の一部と接触させられる。その結果として、その窒素酸化物含有ストリームの中にガス状または蒸気状いずれかの形態で存在していた水の凝縮が起きる可能性がある。このことが、その窒素酸化物含有ストリームの中の水含量、およびおそらくはさらに、その中に溶解しているＮＯｘおよび／またはＮ２Ｏの含量に変化をもたらす。この理由から、本発明の目的においては、ＮＯｘおよび／またはＮ２Ｏの含量は、水を含まないガスを規準にした重量％の形で、測定および報告される。実際には、測定対象のガスのサンプルを最初に、冷却装置、たとえば氷水を用いて冷却されたガス洗浄ビンの中を通して、その乾燥されたガスが４０℃以下の温度を有するようにする。この場合、その水含量は、典型的には、４０〜５０ｇの水蒸気／（ｍ３の空気）にまで低下する。次いで、成分ＮＯｘ、Ｎ２ＯおよびＯ２、ならびに場合によってはＮ２に関するガス組成が測定される。個々のガスの重量比の測定については、「例および方法」の説明の項でさらに詳しく説明する。
【００２７】
一つの実施態様においては、鉄のためのサポートの上に鉄を備えることによって、鉄と、１００ｎｍ未満の粒径およびの４０ｍ２／ｇ〜１５０ｍ２／ｇのＢＥＴ比表面積（ＤＩＮ  ６６１３１に従って測定）を有するヘマタイト核を含むヘマタイト核懸濁液と、硝酸鉄（ＩＩ）溶液との、少なくとも１種の酸素含有ガス存在下、７０〜１２０℃、好ましくは７０〜９９℃の温度での本発明における反応を実施するが、その鉄は、２０００ｋｇ／ｍ３未満、特に好ましくは１０００ｋｇ／ｍ３未満の好適な嵩密度で、その鉄のためのサポートの上に、均質に分散される。その鉄のためのサポート上に分散された鉄は、鉄ベッド（ｉｒｏｎ  ｂｅｄ）とも呼ばれる。その鉄ベッドの嵩密度は、たとえば、少なくとも１種の鉄グレードを曲げるか、および／または目標を決めて鉄を積み重ねることによって、達成することができる。この場合、その鉄は、その少なくとも１種の酸素含有ガスが、鉄片の間の隙間を流れて、鉄と接触することが可能となるように、鉄のためのサポートの上に積み重ねられる。鉄のためのサポートが、少なくとも、反応混合物と、開口部を通過し、サポートの中に存在している酸素含有ガスとの間の交換を可能とする。鉄のためのサポートの典型的な実施態様としては、シーブトレイ、パーフォレーテッド（ｐｅｒｆｏｒａｔｅｄ）トレイ、またはメッシュが挙げられる。開口部の累積面積の、鉄のためのサポートの全面積に対する比率は、典型的には、少なくとも０．１である。開口部の累積面積対全面積の比率の上限値は、鉄のためのサポート１４の上に位置している鉄により定まる技術的境界条件、たとえば鉄片の形状およびサイズ、ならびに鉄ベッドの重量によって決まってくる。鉄のためのサポート１４の、開口部の累積面積対全面積の比率が可能な限り大きいのが、好ましい。鉄のためのサポートの中を通過して反応混合物が流れるために必要となる開口部は、典型的には、その鉄原料物質の選択に適したものである。それによって、サポートを通過しての鉄の落下が、典型的には、ほとんど回避される。鉄のためのサポートは、反応器の内径に相当する直径とすることも可能であるし、あるいはもっと小さく作ることも可能である。鉄のためのサポートの直径が、反応器の内径よりも小さいことが好ましい。この場合においては、鉄が落下することを防止する外側境界は、鉄のためのサポート装置の上に設けられる。
【００２８】
この外側境界は、たとえばメッシュで構成して懸濁液−透過性とすることもできるし、あるいは懸濁液−非透過性で、たとえば上部が開いた筒状または立方体形状に相当するようにすることもできる。外側境界の中で可能な開口部は、鉄が通過して落下するようなことがないように、設計される。少なくとも、たとえば境界の下部領域、高さの１０〜５０％までは、不透過性の壁とするのが好ましい。その上部領域、たとえば鉄のためのサポートから測って外側境界の高さの５０％〜９０％のところに、鉄の落下を防止し、懸濁液の交換を可能とする、たとえばメッシュや穴の形態にある水平な開口部を存在させることができる。こうすることによって、その反応器を、各種の反応体積（必然的に反応器を各種の充填レベルになる）で運転することが可能となるというメリットがある。その液状反応混合物の表面が、外側境界の上端よりも低い場合であっても、その外側境界の内側および外側の空間から、外側境界にある開口部を通して、液状反応混合物の交換を行わせることが可能である。
【００２９】
境界は、典型的には、本発明の方法を実施したときに、その液状反応混合物の中に導入された酸素含有ガスの１０体積％未満しか、境界の内側から、境界の開口部を通過して、境界の外側へ出ないようになっているのが望ましい。
【００３０】
反応混合物の中への少なくとも１種の酸素含有ガスの導入は、鉄のためのサポートより下で、ガス導入ユニットの手段によって実施して、その少なくとも１種の酸素含有ガスが鉄ベッドの中を通過して流れるようにするのが好ましい。反応器の高さに対して、ガス導入ユニットを、反応器の下から１／２、好ましくは下から１／３のところに位置させるのが好ましい。本発明の方法によって製造される酸化鉄赤色顔料は、ヘマタイト（α−Ｆｅ２Ｏ３）変態形を有し、そのため、本発明に関しては、ヘマタイト顔料と呼ばれる。
【００３１】
本発明にはさらに、本発明の方法を実施するのに好適な装置も包含される。それらについては、図１〜７を使用して、以下でもっと詳しく説明する。
【図面の簡単な説明】
【００３２】
【図１】本発明における反応器の実施態様を、中心垂直断面の側面図として示した図である。
【図２】本発明における反応器の実施態様を、中心垂直断面の側面図として示した図である。
【図３】を図１の反応容器１１の、鉄のためのサポート１４の高さでの水平断面を示す平面図を示した図である。
【図４】反応容器１１の高さ面での、領域ＧＡおよびＲＡでの水平断面の平面図を示した図である。
【図５】本発明における反応器の実施態様を、中心垂直断面の側面図として示した図である。
【図６】本発明における反応器の実施態様を、中心垂直断面の側面図として示した図である。
【図７】反応器１の区画２を示す図である。
【発明を実施するための形態】
【００３３】
本発明は、従って、その中で本発明の方法が実施される、少なくとも一つの反応器１を含む装置を提供する。上述の実施態様を、反応器１に関連させて、さらに詳しく説明する。
【００３４】
図の中の記号は、以下の意味合いを有している：
Ａ：酸素含有ガス
Ｆｅ：鉄
ＡＱ−Ｆｅ（ＮＯ３）２：硝酸鉄（ＩＩ）溶液
Ｓ−Ｆｅ２Ｏ３：ヘマタイト核懸濁液
ＰＡＱ−Ｆｅ２Ｏ３：ヘマタイト顔料懸濁液
Ｈ２Ｏ：水
ＮＯＸ：窒素酸化物含有ストリーム（ヘマタイト顔料懸濁液の製造からのオフガス）
ＧＡ：ガス導入領域
ＤＧＡ：ガス導入領域ＧＡの直径
ＲＡ：反応容器１１の内部領域
ＤＲＡ：反応器の内径
１：ヘマタイト顔料懸濁液を製造するための反応機
１１：反応容器
１２：外側境界
１３：１２および１４のためのホルダー
１４：鉄のためのサポート
１５：ガス導入ユニット
２１：区画
１１１：硝酸鉄（ＩＩ）溶液、ヘマタイト核懸濁液、および任意成分の水のための入口
１１２：ＮＯＸの出口
１１３：ヘマタイト顔料懸濁液のための出口
２１１：区画２１から反応容器１１へのフィード導管
２１２：区画２１から反応容器１１への排出導管
【００３５】
反応機１には、典型的には、出発物質に対する抵抗性を有する材料で作成された１基または複数の反応容器が含まれている。個々の反応容器は、たとえば、鉱物質（ｌｅｔ  ｉｎｔｏ  ｔｈｅ  ｅａｒｔｈ）のれんが張り（ｍａａｓｏｎｒｙ−ｌｉｎｅｄ）またはタイル張りの容器であってよい。反応器としてはさらに、たとえば以下のものから作製された容器が挙げられる：ガラス、耐硝酸のプラスチック、たとえば、ポリテトラフルオロエチレン（ＰＴＦＥ）、スチール、たとえば、ほうろう被覆スチール、プラスチックコーティングもしくはペインティングスチール、材料番号１．４４．０１を有するステンレススチール。それらの反応容器は、開放式であっても、密閉式であってよい。本発明の好ましい実施態様においては、それらの反応容器が密閉式である。それらの反応容器は、典型的には、０〜１５０℃の範囲の温度および０．０５ＭＰａ（０．０５メガパスカル、０．５ｂａｒに相当）〜１．５ＭＰａ（１．５メガパスカル、１５ｂａｒに相当）の圧力に耐えられるように設計されている。
【００３６】
反応器１の一つの実施態様を図１に示す。反応器１には以下のものが含まれている：少なくとも一つの反応容器１１、鉄のためのサポート１４の外側境界１２、１２および１４のためのホルダー１３、少なくとも１種の酸素含有ガスＡのためのガス導入ユニット１５、硝酸鉄（ＩＩ）溶液、ヘマタイト核懸濁液および場合によっては水のための入口１１１、窒素酸化物含有ストリームＮＯＸのための出口１１２、ならびにヘマタイト顔料懸濁液のための出口１１３。
【００３７】
一つの実施態様においては、その外側境界１２が、典型的には、不透過性の壁、開口部を備えた壁、メッシュロッド（ｍｅｓｈ  ｒｏｄｓ）、シーブ（ｓｉｅｖｅ）、またはこれらの要素を組み合わせたものとして形成される。境界壁面の中で可能な開口部は、鉄が通過して落下するようなことがないように、設計するべきである。少なくとも、境界１２の高さの、鉄のためのサポート１４から測って、たとえば１０〜５０％の高さの低い領域では、液状反応混合物に対して不透過性である壁とするのが好ましい。その上部領域、たとえば鉄１４のためのサポートから測って境界１２の高さの５０％〜９０％のところに、鉄の落下を防止し、懸濁液の交換を可能とする、たとえばメッシュや穴の形態にある水平な開口部を存在させることができる。その境界は、典型的には、本発明の方法を実施するときに、窒素酸化物含有ストリームの１０体積％以下のものしか、外側境界１２の内側から、外側境界１２の開口部を通過して、外側境界１２の反対側にまで行かないように設計される。しかしながら、このことは、一般的には、外側境界１２によって形成される内側空間の中での上向きのガス流によってもたらされるエアリフトポンプ効果（ａｉｒ−ｌｉｆｔ  ｐｕｍｐ  ｅｆｆｅｃｔ）によって、防止される。
【００３８】
外側境界１２の上端が、特に、それが、物質移動のための、水平な開口部（メッシュ、穴、シーブ）を有していない場合には、反応混合物より上に位置するガス空間に隣接している反応混合物の表面より下にあるのが好ましい。外側境界１２の上端が、反応混合物の上のガス空間に隣接する反応混合物の表面よりも上にあり、その外側境界１２が懸濁液−透過性である場合には、その境界１２の内側と外側の空間の間で液状反応混合物を交換させることは不可能である。そのようになると、外側境界の内側と外側に位置している液状反応混合物の部分は、鉄のためのサポートを介してのみ、相互に交換することが可能となり、それによって、時空収率（ｓｐｅｃｅ−ｔｉｍｅ  ｙｉｅｌｄ）、製品収量、および製品品質の低下がもたらされる可能性がある。本発明においては、「単位面積あたり、単位時間あたりのガス導入体積」を、鉄のためのサポート１４により形成される領域をベースとする「１時間あたり、ガス導入面積１ｍ２あたりの酸素含有ガスのｍ３」の単位で、測定する。
【００３９】
反応器１の垂直断面の側面図を示している、図１、５および６においては、記号ａで表される観察方向が、矢印で表示されている。図３は、図１の反応容器１１の水平断面を、鉄のためのサポート１４の高さでの平面図として示している。図１においては、その外側境界１２は、その頂部および底部で開口を有する円筒の形状を有している。この場合、その鉄のためのサポート１４は、直径ＤＧＡを有する領域ＧＡを有している。領域ＧＡによって、ガス導入面積が規定される。
【００４０】
各種の実施態様において、鉄のためのサポート１４、したがってさらには外側境界１２が、たとえば以下のような各種の形状を有することが可能である：円状、長円状、三角形状、四辺形状、五辺形状、または多辺形状（それぞれの場合において、外側境界１２の水辺断面規準）。したがって、ガス導入領域ＧＡもまた、それらに相当する形状を有している。鉄のためのサポート１４、外側境界１２、従ってさらには、ガス導入領域ＧＡは、円状または長円状であるのが好ましい。鉄のためのサポート１４と外側境界１２も同様に、好ましくは、相互に直交している。この場合、鉄のためのサポートの領域と、鉄のためのサポートおよび外側境界によって囲まれた空間の９０％がそれより上に位置している外側境界の内部の水平領域とは、同一である。
【００４１】
さらなる実施態様においては、外側境界１２が、異なる高さでは異なる直径を有するようにすることもできる。たとえば、図２においては、外側境界１２が、上側に向かうにつれて円錐状に広がって、頂上ではロート状の開口になっている。これらの場合においては、鉄のためのサポート１４および外側境界１２は、直交していない。この場合、鉄のためのサポートと外側境界とによって囲まれた空間の９０％がそれより上に位置している、外側境界１２の中の水平領域を、パラメーターのガス導入領域と規定する。
【００４２】
図４は、鉄のためのサポート１４の高さでの図１の反応容器１１および外側境界１２の水平断面の平面図を示しているが、これは、外側境界１２の内側端部によって形成されている（観察方向ａ）。鉄のためのサポート１４で形成されている領域が、ガス導入領域ＧＡであって、それは、直径ＤＧＡを有し、図４の上側部分の中で網掛けをした領域として示されている。反応容器１１の内側表面で囲まれて形成されている領域が、反応器領域ＲＡであって、それは、直径ＤＲＡを有し、図４の下側部分の中で斜線をつけた領域として示されている。
【００４３】
鉄のためのサポート１４によって、少なくとも、液体の反応混合物と、サポートの中に存在する開口部を通過した酸素含有ガスとの間の交換が可能となる。鉄のためのサポート１４の典型的な実施態様としては、シーブトレイ、パーフォレーテッドトレイ、またはメッシュが挙げられる。開口部の累積面積の、鉄のためのサポートの全面積に対する比率は、典型的には、少なくとも０．１である。開口部の累積面積対全面積の比率の上限値は、鉄のためのサポート１４の上に存在している鉄によって決められる技術的境界条件、たとえば鉄部材の形状およびサイズ、ならびに鉄ベッドの重量によって決まってくる。鉄のためのサポート１４の、開口部の累積面積対全面積の比率が可能な限り大きいのが、好ましい。鉄のためのサポートの中を通過して反応混合物が流れるために必要となる開口部は、典型的には、その鉄原料物質の選択に適したものである。それによって、典型的には、サポートを通過して鉄が落下することがほとんど回避される。ガス導入領域ＧＡは、好ましくは、領域ＲＡよりも狭い。
【００４４】
ガス導入領域は、以下のようになるように、構成される：１時間あたり、ガス導入面積１ｍ２あたり、８〜３２ｍ３、好ましくは８〜２４ｍ３の酸素含有ガスのガス導入体積が、１時間あたり、反応体積１ｍ３あたり、０．５〜２ｍ３の酸素含有ガスのガス導入体積で達成されるか、または、１時間あたり、ガス導入面積１ｍ２あたり、８〜１６ｍ３、好ましくは８〜１２ｍ３の酸素含有ガスのガス導入体積が、１時間あたり、反応体積１ｍ３あたり、０．５〜１ｍ３の酸素含有ガスのガス導入体積で達成されるか、または、１時間あたり、ガス導入面積１ｍ２あたり、１６〜３２ｍ３、好ましくは２４〜３２ｍ３の酸素含有ガスのガス導入体積が、１時間あたり、反応体積１ｍ３あたり、１〜２ｍ３の酸素含有ガスのガス導入体積で達成される。反応器の寸法に依存して、ガス導入領域によって形成される反応器領域のパーセントは異なってくる。反応器の体積が小さいほど、反応器領域を規準としたガス導入領域のパーセントは、小さくならなければならない。反応器領域を規準としたガス導入領域のパーセントは、目的とする値「１時間あたり、ガス導入面積１ｍ２あたりの、酸素含有ガス（ｍ３）」、たとえば１時間あたり、ガス導入面積１ｍ２あたり８ｍ３の酸素含有ガスを、目的とする値「１時間あたり、反応体積１ｍ３あたりの、酸素含有ガス（ｍ３）」、たとえば１時間あたり、反応体積１ｍ３あたり１ｍ３の酸素含有ガスで割り算をすることにより、計算することが可能であり、この例の場合なら、８ｍの値が得られ、反応器の中の反応体積が、この数値で割り算される。一例として、１ｍ３の反応体積で、１．０５ｍの反応体積の高さでは、その反応器領域を規準としたガス導入領域のパーセントは１３％である（１．０５ｍ：８ｍから計算）。一例として、１００ｍ３の反応体積で、５．０９ｍの反応体積の高さでは、その反応器領域を規準としたガス導入領域のパーセントは６４％である（５．０９ｍ：８ｍから計算）。
【００４５】
ガス導入ユニット１５は、鉄のためのサポート１４より下に設置され、たとえば以下のものからなっている：１個または複数のスパージ・リング、パーフォレーテッドパイプ、環の形状のパイプ、星形の形状に組み合わされたパイプ、二流体スプレーヤー（インジェクター、エジェクター）、またはガス導入マット。ガス導入ユニット１５はさらに、その鉄のためのサポート１４の中に一体化させることもまた可能である。ガス導入ユニット１５を鉄のためのサポート１４の中に一体化させることは、たとえば、スパージングユニットを、サポートに対して機械的に直接接合させるか、またはパーフォレーテッドチューブから作製したメッシュの構成を取らせて、同時に鉄のためのサポートとしても機能するようにさせることにより、実施される。
【００４６】
ガスの導入は、鉄のためのサポート１４より下で実施して、ガスが、ガス導入ユニット１５から流出して、鉄ベッドの中を通過するようにするのが好ましい。反応器の高さに対して、ガス導入ユニットを、反応器の下から１／２、好ましくは下から１／３のところに位置させるのが好ましい。
【００４７】
図１に示した実施態様においては、ガス導入ユニット１５が、鉄のためのサポート１４より下に設置されている。このことによって、少なくとも１種の酸素含有ガスＡの９０体積パーセント以上が、鉄のためのサポート１４の中、および鉄Ｆｅの中を通過して流れ、少なくとも１種の酸素含有ガスＡのわずか１０体積パーセント未満のものが、ホルダー１３を通過し、次いで反応容器１１の壁面と、ガス導入領域の外側境界１２との間を、液状反応混合物の表面の方向に向けて流れる、ということが確保される。しかしながら、このことは、一般的には、エアリフトポンプ効果によって防止されるが、それは、外側境界１２によって形成される内側空間の中での上向きのガス流によってもたらされる。鉄のためのサポート１４より下に少なくとも１種の酸素含有ガスを導入することの結果として、反応混合物の表面の方向に向けてのガスストリームが形成され、それにより、液状反応混合物の対流が、鉄のためのサポート１４の上に位置している鉄を通過することがもたらされる。反応混合物の中に流入する少なくとも１種の酸素含有ガスは、反応混合物の中に部分的に溶解する。反応混合物の中に溶解した少なくとも１種の酸素含有ガスの一部が、反応混合物のその他の成分と部分的に反応し、その結果として、その反応混合物の中で、溶解されたアンモニウム化合物および／または窒素酸化物もまた生成する。窒素酸化物の一部は、さらに、それらの反応成分とも反応する。少なくとも１種の酸素含有ガスおよび生成した窒素酸化物の一部が、窒素酸化物含有ストリームＮＯＸとして、その反応混合物から抜き出される。
【００４８】
一つの実施態様においては、鉄のためのサポート１４が、典型的には、ホルダー１３および外側境界１２に機械的に接合されたシーブまたはメッシュである。
【００４９】
さらなる実施態様においては、ホルダー１３が、その一部が液不透過性および／またはガス不透過性で、好ましくは部分的もしくは全面的にメッシュまたはシーブからなっている壁面である。
【００５０】
さらなる実施態様においては、そのホルダー１３が、反応容器１１の底面または側壁に接合された支柱（ｓｔｒｕｔ）で構成されている。
【００５１】
さらなる実施態様においては、図１に見られるように、その鉄のためのサポート１４が、その全周で、外側境界１２およびホルダー１３に機械的に接合されている。本発明の方法を実施している間、外側境界１２の内部で上向きのストリームが起こり、外側境界１２と反応器１１の内壁との間の空間で下向きのストリームが起きて、それによって、液状反応混合物が、鉄の間を通って循環される。
【００５２】
さらなる実施態様においては、図５に見られるように、その鉄のためのサポート１４が、その周囲のほんの一部で、外側境界１２およびホルダー１３に機械的に接合され、そして、その周囲の残りの部分が反応容器１１に直接、機械的に接合されている。本発明の方法を実施している間、鉄のためのサポート１４の上、外側境界１２と反応容器１１との間で上向きのストリームが起こり、そして、鉄のためのサポート１４の横では、外側境界１２と反応容器１１の壁面との間で下向きのストリームが起きて、それによって、反応混合物が、鉄の間を通って循環される。
【００５３】
さらなる実施態様においては、図６および７に示したように、鉄のためのサポート１４とガス導入ユニット１５とが、反応容器１１の少なくとも一つの独立した区画２１の中に存在している。その少なくとも一つの独立した区画２１は、フィード導管２１１および排出導管２１２によって反応容器１１に連結されている。フィード導管２１１および排出導管２１２は、好ましくは、反応器の中のガス空間に隣接している反応混合物の表面より下に位置している。この実施態様においては、ガス導入領域ＧＡは、図１および５に示される上述の実施態様のように、鉄のためのサポート１４の領域と同一である。独立した区画を複数存在させた場合には、「１時間あたり、ガス導入面積１ｍ２あたりの、酸素含有ガスのガス導入体積（ｍ３）」というパラメーターは、個々の区画の個々のガス導入体積を合計したものの、個々の区画のガス導入面積を合計したものに対する比率から計算される。
【００５４】
それに代わる実施態様においては、反応容器１１の中の入口１１１および／または出口１１２および／または出口１１３を、同一の開口部によるか、またはそれぞれの場合において、それぞれ個々の出発物質および／または生成物のための入口または出口によるか、またはそれらの各種組合せによって、それらが形成されるように、構成することもまた可能である。
【００５５】
さらなる実施態様においては、その反応器１にはさらに、ミキサー（図示せず）たとえばプロペラミキサー、および／または反応器の出口で液相を抜き出し、それを導管を介して、他のポイントにある入口から反応器の中に送り返すポンプが含まれる。さらなる好ましい実施態様においては、反応容器１１の中に、たとえば加熱マントル、加熱プラグおよび／または加熱コイルとして、加熱装置（図示せず）を直接備えておいたり、あるいは、その液状反応混合物の中に、加熱した水および／または加圧したスチームの直接導入を実施したりすることも可能である。
【００５６】
以下においては、本発明の方法を実施するための手順を、例を挙げて説明する。本発明の方法を実施するために、出発物質の鉄、場合によっては水、硝酸鉄（ＩＩ）溶液、およびヘマタイト核懸濁液を、入口、たとえば入口１１１を介して、反応容器、たとえば反応容器１１の中に導入する。その反応混合物を加熱して、７０〜１２０℃、好ましくは７０〜９９℃の温度とする。酸素含有ガスの手段による酸化によって、ヘマタイト核の上にヘマタイトを析出させるが、それには、その液状反応混合物の中に酸素含有ガスを、１時間あたり、反応体積１ｍ３あたり、０．５〜２ｍ３のガス導入体積の酸素含有ガスおよび、１時間あたり、ガス導入面積１ｍ２あたり８〜３２ｍ３、好ましくは８〜２４ｍ３のガス導入体積の酸素含有ガス：または、１時間あたり、反応体積１ｍ３あたり、０．５〜１ｍ３のガス導入体積の酸素含有ガス、および１時間あたり、ガス導入面積１ｍ２あたり、８〜１６ｍ３、好ましくは８〜１２ｍ３のガス導入体積の酸素含有ガス：または、１時間あたり、反応体積１ｍ３あたり、１〜２ｍ３のガス導入体積の酸素含有ガス、および１時間あたり、ガス導入面積１ｍ２あたり、１６〜３２ｍ３、好ましくは２４〜３２ｍ３のガス導入体積の酸素含有ガス：で導入し、そして、その酸化鉄赤色顔料が所望の色合いに達するまで、反応させながら、ヘマタイト核のサイズを増大させる。この方法で製造したヘマタイト顔料懸濁液ＰＡＱ−Ｆｅ２Ｏ３は、任意の貯蔵容器（図示せず）の中に一時的に貯蔵するか、および／または出口、たとえば出口１１３を通し、反応容器と連結している導管を介して、分離装置（図示せず）に直接的に移送して、そこで、反応混合物から顔料を分離する。好ましい実施態様においては、たとえばプロペラ攪拌機の手段による追加の機械的混合、および／またはたとえば液状反応混合物の液状反応混合物のポンプ循環による追加の水力学的混合の手段を、省いても、あるは省かなくてもよい。
【００５７】
本発明の方法の間に、液相の中に存在しているヘマタイト核の上に顔料が析出して、ヘマタイト顔料懸濁液が生成するが、その色値、表面コーティング試験における好ましくはａ＊値およびｂ＊値は、顔料析出の際に粒径および／またはモルホロジーが変化した結果として、反応の間に変化する。本発明の方法を停止させる時点は、ヘマタイト顔料懸濁液の中に存在しているヘマタイト顔料の色値を測定することによって決める。ヘマタイト顔料が、所望の色合い、好ましくは表面コーティング試験における原色または退色における所望のａ＊値およびｂ＊値を有するようになったら、本発明の方法を停止させる。これは、ガスの導入を停止することによって実施されるが、場合によっては、反応混合物を冷却して、７０℃未満の温度とする。本発明における反応での典型的な反応時間は、所望の色合いに応じて、１０〜１５０時間である。
【００５８】
このようにして製造したヘマタイト顔料懸濁液、たとえばヘマタイト顔料懸濁液ＰＡＱ−Ｆｅ２Ｏ３は、任意の貯蔵容器（図示せず）の中に一時的に保存してもよいし、および／または出口、たとえば出口１１３を介し、導管を介して分離装置（図示せず）の中に直接移送して、その中で、反応混合物から顔料を分離してもよい。
【００５９】
好ましい実施態様においては、本発明における反応の後に、慣用される方法、好ましくは濾過法および／または沈降法および／または遠心分離法によって、ヘマタイト懸濁液からヘマタイト顔料を分離する。分離の後での、得られたフィルターケーキの洗浄、およびその後のフィルターケーキの乾燥も同様に実施するのが好ましい。ヘマタイト顔料の懸濁液からヘマタイト顔料を分離する前に、１段または複数段の篩別工程、特に好ましくは異なった開き度で、開き度を小さくしながらの篩別を実施するのが同様に好ましい。このことは、そうしないとヘマタイト顔料の中に混ざり込んでしまう異物、たとえば金属片が、ヘマタイト顔料懸濁液から分別されるという利点を有している。
【００６０】
ヘマタイト顔料懸濁液からのヘマタイト顔料の分離は、当業者に公知のあらゆる方法、たとえば、沈降させてから水相を除去する方法、またはフィルタープレス、たとえば膜フィルタープレスを通過させる濾過法などで実施することができる。
【００６１】
本発明の方法の好ましい実施態様においては、少なくとも１種の硫酸塩、たとえば硫酸鉄（ＩＩ）および／またはアルカリ金属の硫酸塩もしくはアルカリ土類金属の硫酸塩、好ましくは硫酸鉄（ＩＩ）および／または硫酸ナトリウムを、篩別の前もしくは途中、および／または分離の前もしくは途中に、ヘマタイト顔料懸濁液に添加することができる。これによって、ヘマタイト顔料のヘマタイト顔料懸濁液からの沈降が加速されるというメリットが得られる。このことが、その次のヘマタイト顔料の単離に寄与する。さらには、硫酸鉄（ＩＩ）をさらに使用して、その析出反応を実施することもできる。次いで、水酸化ナトリウム溶液の手段によって、残存している鉄の沈降を実施するが、それには、空気を導入しながら、アルカリ性の沈殿剤（たとえば、ＮａＯＨ、ＫＯＨ、ＣａＣＯ３、Ｎａ２ＣＯ３、Ｋ２ＣＯ３など）を添加することによって、ｐＨ３．５〜６、好ましくは４〜５にｐＨ調節し、鉄（ＩＩ）含量が０．１ｇ／Ｌ未満になるまで続ける。沈降が完了したら、ガスの導入を停止し、アルカリ性の沈殿剤をさらに加えることによってｐＨを４〜６に設定する。
【００６２】
場合によっては、このようにして分離された沈降物またはフィルターケーキに、次いで少なくとも１回の洗浄を実施する。分離および／または洗浄の後に、場合によっては、このようにして分離されたヘマタイト顔料の乾燥を、たとえばフィルタードライヤー、ベルトドライヤー、ニーディングドライヤー、スピンフラッシュドライヤー、乾燥オーブン、またはスプレードライヤーの手段によって実施する。ベルトドライヤー、プレートドライヤー、ニーディングドライヤーおよび／またはスプレードライヤーの手段によって乾燥を実施するのが好ましい。
【００６３】
驚くべきことには、顕著に高い、反応体積あたり、時間あたりのガス導入体積で顔料析出を実施する従来技術の方法よりも、本発明の方法では、顕著に少ない量の窒素酸化物しかガス相の中に放出されないということが見出された。それに加えて、ガス導入体積が小さいために、従来技術に比較して、７０〜１２０℃、好ましくは７０〜９９℃に加熱された反応混合物からガス相の中へ移行し、次いでたとえばスチームの形態の外部エネルギーを、反応混合物の中に再び導入しなければならないエネルギーが顕著に少ない。１ｍ３の反応体積あたり、１時間の反応時間あたり、１０ｍ３のガス体積量のガス導入が使用される、従来技術による方法においては、通常は、Ｆｅ（ＮＯ３）２の１ｋｇあたり、１．７ｋｇのＦｅ２Ｏ３が製造される。従来技術の方法に比較して、本発明の方法においては、ヘマタイト顔料の中に存在している、鉄から来るＦｅ３＋が、少なくとも同じ割合かまたは大きい割合であると共に、ヘマタイト顔料の中に存在している、Ｆｅ（ＮＯ３）２から来るＦｅ３＋が、少なくとも同じ割合かまたは小さい割合である。本発明の方法の手段によって、Ｆｅ（ＮＯ３）２の１ｋｇあたり、１．７ｋｇを超えるＦｅ２Ｏ３、好ましくは、Ｆｅ（ＮＯ３）２の１ｋｇあたり、１．８〜２．５ｋｇのＦｅ２Ｏ３が生成する。ヘマタイト顔料の中の鉄に由来するＦｅ３＋の比率が高いと、その方法がより低コストになるが、その理由は、同一の量のヘマタイトを製造するのに、使用される鉄とは対照的に別途に製造しなければならない硝酸鉄（ＩＩ）溶液の必要度が低くなるからである。
【００６４】
したがって、本発明の方法、ならびにその中で本発明の方法が実施される本発明の装置によって、硝酸塩を使用するペンニマンプロセスにより酸化鉄赤色顔料を高品質、高収率、高エネルギー効率の方法で製造し、しかも酸化窒素系ガスまたは笑気ガスのような望ましくない反応生成物を含むオフガスを回避することが可能となった。
【実施例】
【００６５】
実施例および方法：
鉄（ＩＩ）および鉄（ＩＩＩ）の定量滴定：
硝酸鉄（ＩＩ）の含量は、塩酸を用いて酸性化させたサンプル溶液を、硫酸セリウム（ＩＩＩ）を用いて電位差滴定することにより、鉄（ＩＩ）含量を測定することによって間接的に求めることができる。
【００６６】
ＮＯｘの測定
ＮＯｘの測定は、堀場製のガス分析計ＰＧ  ２５０（化学ルミネセンス法）を用いて実施した。ＮＯｘ生成についての情報は、顔料収量に対する比率として報告した（ＮＯ２として計算、ＮＯ２（ｇ）／顔料（ｋｇ））。ガスサンプルは、ガス分析計中のコールドトラップの手段により、脱水させる。出発物質のヘマタイト核および硝酸鉄の製造で発生するＮＯｘ放出は含まれていない。
【００６７】
Ｎ２Ｏの測定
サンプル調製のために、測定対象のガスのサンプルを最初に、冷却装置、たとえば氷水を用いて冷却されたガス洗浄ビンの中を通して、その乾燥されたガスが４０℃以下の温度を有するようにする。ここで、その水量は、典型的には、４０〜５０ｇの水蒸気／（１ｍ３の空気）にまで低下する。笑気ガスの測定は、定量的ガスクロマトグラフィー測定の手段によるか、および／または赤外測定法によって実施した。Ｎ２Ｏ生成についての情報は、顔料収量に対する比率として報告した（Ｎ２Ｏ（ｇ）／顔料（ｋｇ））。出発物質のヘマタイト核および硝酸鉄の製造で発生するＮ２Ｏ放出は含まれていない。
【００６８】
Ｏ２の測定
サンプル調製のために、測定対象のガスのサンプルを最初に、冷却装置、たとえば氷水を用いて冷却されたガス洗浄ビンの中を通して、その乾燥されたガスが４０℃以下の温度を有するようにする。ここで、その水量は、典型的には、４０〜５０ｇの水蒸気／（１ｍ３の空気）にまで低下する。乾燥された窒素酸化物含有ストリームの中の酸素含量の測定は、たとえば、ガス混合物の中の酸素濃度を選択的に求めることが可能な電気化学的センサーの手段により実施する。乾燥された窒素酸化物含有ストリームの中の酸素含量は、他の方法で測定することもまた可能である。酸素含量は、参照サンプルと比較することにより、絶対的に求めることが可能な絶対量であるので、当業熟練者は、この場合、参照サンプルの手段により検証された、唯一の方法を使用するであろう。
【００６９】
Ｎ２の測定
サンプル調製のために、測定対象のガスのサンプルを最初に、冷却装置、たとえば氷水を用いて冷却されたガス洗浄ビンの中を通して、その乾燥されたガスが４０℃以下の温度を有するようにする。ここで、その水量は、典型的には、４０〜５０ｇの水蒸気／（１ｍ３の空気）にまで低下する。乾燥された窒素酸化物含有ストリームの中の窒素含量の測定は、ガスクロマトグラフィーにより実施する。この目的のためには、真空にしたガスサンプルビンにオフガスを充填することによりガスサンプルを採取し、ガスクロマトグラフィーにより定量分析する。乾燥された窒素酸化物含有ストリームの中の窒素含量は、他の方法で測定することもまた可能である。窒素含量は、参照サンプルと比較することにより、絶対的に求めることが可能な絶対量であるので、当業熟練者は、この場合、参照サンプルの手段により検証された、唯一の方法を使用するであろう。
【００７０】
例１：（比較例）
６９．９ｋｇの約１ｍｍの厚みを有する鉄のシートを、直径０．９８ｍ、従って面積０．７５ｍ２を有する円状シーブトレイ（メッシュ開口部、約１０ｍｍ）およびスパージ・リングを備えた、１ｍ３の反応器（内径１．０ｍ）の中に入れた。そのスパージ・リング（直径２０ｃｍ）は、シーブトレイより下に設置し、そのシーブトレイの上に鉄のシートを均質に分散させた。次いで、水、硝酸鉄（ＩＩ）溶液、およびヘマタイト核懸濁液を、体積が１０００リットルに達し、そして核の濃度（Ｆｅ２Ｏ３として）が２１ｇ／Ｌ、硝酸鉄の濃度（無水のＦｅ（ＮＯ３）２として計算）が４４ｇ／Ｌとなるような量で導入した。その混合物を加熱して８５℃とし、その温度に達したら、１０ｍ３／時間の空気（１３ｍ３の空気／ガス導入面積（ｍ２）／時間）を用いて、９４時間かけて吹き込んだ。次いでその反応混合物を、フィルタープレスを通して濾過し、得られたヘマタイト顔料を、水を用いて洗浄する。次いでそのヘマタイト顔料を、８０℃で乾燥させて、残存湿分含量を５重量％とする。次いでその乾燥させたフィルターケーキを、シュレッダーの手段により機械的に破砕する。このようにすると、ヘマタイト顔料が、粉体の形態で、９３．１ｋｇの収率（Ｆｅ（ＮＯ３）２の１ｋｇあたり、１．７ｋｇのＦｅ２Ｏ３に相当）で得られる。「Ｆｅ（ＮＯ３）２の１ｋｇあたり、ｋｇのＦｅ２Ｏ３」というパラメーターは、反応が完了した後に、液状反応混合物の体積およびＦｅ（ＮＯ３）２の濃度を測定することにより求める。反応において消費されたＦｅ（ＮＯ３）２の量（得られたヘマタイト顔料の量に対する比率として報告される）は、反応前に導入されたＦｅ（ＮＯ３）２の量と、反応後に残っているＦｅ（ＮＯ３）２の量から計算する。
【００７１】
比較例２〜７
比較例２〜７は、同一の反応器の中、同様のスケールで、同一の条件、そして出発物質の量対溶液の体積の相対比を同じに設定して、実施した。変動させた唯一のパラメーターは、ガス導入体積であった。それらの実験の結果を表１に示す。
【００７２】
実施例８（本発明による）
シーブトレイ（メッシュ開口部、約１０ｍｍ）を有し、直径０．２８ｍ、高さ０．８ｍの円筒の形状のインサート（側壁に開口部なし）を、１ｍ３の使用可能体積を有する反応容器の中に取り付け、このインサートより下にガス導入ユニットを設置した。
【００７３】
上部がオープンになっていて、シーブトレイと、その下にガス導入ユニットを有するこの筒の中に、２５ｋｇの鉄のシートを導入した。次いで、水、硝酸鉄（ＩＩ）溶液、およびヘマタイト核懸濁液を、体積が１０００リットルに達し、そして核の濃度（Ｆｅ２Ｏ３として）が２１ｇ／Ｌ、硝酸鉄の濃度（無水のＦｅ（ＮＯ３）２として計算）が４４ｇ／Ｌとなるような量で加えた。その混合物を加熱して８５℃とし、その温度に達したら、０．５ｍ３／時間の空気（０．５ｍ３の空気／反応体積（ｍ３）／時間に相当（８ｍ３の空気／ガス導入面積（ｍ２）／時間に相当））を用いて、４８時間かけて吹き込んだ。次いでその反応混合物を、フィルタープレスを通して濾過し、得られたヘマタイト顔料を、水を用いて洗浄する。次いでそのヘマタイト顔料を、８０℃で乾燥させて、残存湿分含量を５重量％とする。次いでその乾燥させたフィルターケーキを、シュレッダーの手段により機械的に破砕する。
【００７４】
実施例９〜１２（本発明による）は、同一の反応器の中、同様のスケールで、同一の条件、さらには出発物質の量対溶液の体積の相対比を同じに設定して、実施した。変動させた唯一のパラメーターは、ガス導入体積であった。それらの実験の結果を表２に示す。
【００７５】
【表１】
2019509247.tif 000002
【００７６】
【表２】
2019509247.tif 000003
【図１】
2019509247.tif 000004
【図２】
2019509247.tif 000005
【図３】
2019509247.tif 000006
【図４】
2019509247.tif 000007
【図５】
2019509247.tif 000008
【図６】
2019509247.tif 000009
【図７】
2019509247.tif 000010
【国際調査報告】
2019509247.tif 000011
2019509247.tif 000012
2019509247.tif 000013
2019509247.tif 000014
2019509247.tif 000015
2019509247.tif 000016